ПРИМЕНЕНИЕ НАНООБЪЕКТОВ ИЗ НЕ ПОЛНОСТЬЮ ФТОРИРОВАННОГО УГЛЕРОДА В КАЧЕСТВЕ ЭЛЕКТРОДНОГО МАТЕРИАЛА ДЛЯ ПЕРВИЧНЫХ ЛИТИЕВЫХ ЭЛЕМЕНТОВ БОЛЬШОЙ ЕМКОСТИ

1. Применение микронных частиц (1d) из не полностью фторированного углерода с кристаллической структурой графита, наибольший размер которых составляет от 1 до 10 мкм, при этом микронные частицы содержат:
центральную часть (3а, 3b, 3c, 3d) из не фторированного углерода, которая составляет от 0,8 до 30% общего объема частицы (1d), и
x
3
19
периферийную часть (2а, 2b, 2с, 2d) из фторированного углерода с формулой CF, где x - атомное отношение F/C, 0,25<x<1,1, при этом спектр F ЯМР имеет изотропный единственный пик между -150 и -190 м.д./CFCl, а спектр электронного парамагнитного резонанса содержит 7 сигналов между 3200 до 3800 Гс в полосе X,
для изготовления электродов для литиевых гальванических элементов с емкостью, превышающей 100% теоретической емкости нанообъекта.
2. Применение по п. 1, в котором микронные частицы смешаны с одним или множеством нанообъектов, выбранных из
x
стопки (1а) нанодисков из не полностью фторированного углерода, диаметром от 0,6 до 2,8 мкм, предпочтительно 1,5 мкм, и толщиной от 12 до 123 нм, предпочтительно 62 нм, центральная часть (3а) которой из не фторированного углерода составляет от 6 до 14% общего объема стопки (1а) нанодисков, а внешняя часть имеет формулу CF, где x - атомное отношение F/C, 0,25<x<1,1, и спектр электронного парамагнитного резонанса содержит 7 сигналов между 3200 и 3800 Гс в полосе X,
13
нанотрубок (1с) из не полностью фторированного углерода с двойными стенками (1е), диаметром от 1 до 2,7 нм и длиной от 5 до 20 мкм, на центральную нанотрубку (3с) из не полностью фторированного углерода приходится от 45 до 65%, предпочтительно 60% общего объема нанотрубок (1с), и спектр С MAS ЯМР содержит полосу на 120 м.д./TMS (тетраметилсилан), и
13
нанотрубок из не полностью фторированного углерода со множеством стенок диаметром от 1,8 до 54 нм и длиной от 5 до 20 мкм, на центральную нанотрубку из не фторированного углерода приходится от 3 до 60% общего объема нанотрубок со множеством стенок, число которых составляет менее 30, и спектр С MAS ЯМР содержит полосу на 120 м.д./TMS.
3. Электрод для литиевого гальванического элемента, содержащий микронные частицы (1d) из не полностью фторированного углерода со структурой кристаллического графита, наибольший размер которых составляет от 1 до 10 мкм, причем указанные
частицы содержат
центральную часть (3а, 3b, 3c, 3d) из не фторированного углерода, на которую приходится от 0,8 до 30% общего объема частицы (1d), и
x
3
19
периферийную часть (2а, 2b, 2с, 2d) из фторированного углерода с формулой CF, где x - атомное отношение F/C, 0,25<x<1,1, и спектр F ЯМР содержит единственный пик между -150 и -190 м.д./CFCl вне вращательной полосы, спектр электронного парамагнитного резонанса содержит 7 сигналов между 3200 и 3800 Гс в полосе X,
при этом гальванический элемент обладает емкостью, превышающей 100% теоретической емкости микронной частицы.
4. Электрод по п. 3, в котором микронные частицы смещены с одним или множеством нанообъектов, выбранных из
x
стопки (1а) нанодисков из не полностью фторированного углерода диаметром от 0,6 до 2,8 мкм, предпочтительно 1,5 мкм и толщиной от 12 до 123 нм, предпочтительно 62 нм, центральная часть (3а) которой из не фторированного углерода составляет от 6 до 14% общего объема стопки (1а) нанодисков, а внешняя часть имеет формулу CF, где x - атомное отношение F/C, 0,25<x<1,1, и спектр электронного парамагнитного резонанса содержит 7 сигналов между 3200 и 3800 Гс в полосе X,
13
нанотрубок (1с) из не полностью фторированного углерода с двойными стенками (1е) диаметром от 1 до 2,7 нм и длиной от 5 до 20 мкм, на центральную нанотрубку (3с) из не полностью фторированного углерода приходится от 45 до 65%, предпочтительно 60% общего объема нанотрубок (1с), и спектр С MAS ЯМР содержит полосу на 120 м.д./TMS (тетраметилсилан), и
13
нанотрубок из не полностью фторированного углерода со множеством стенок диаметром от 1,8 до 54 нм и длиной от 5 до 20 мкм, на центральную нанотрубку из не фторированного углерода приходится от 3 до 60% общего объема нанотрубок со множеством стенок, число которых составляет менее 30, и спектр С MAS ЯМР содержит полосу на 120 м.д./TMS.
5. Литиевый гальванический элемент, содержащий электрод, полученный в результате применения по п. 1 или 2.
6. Литиевый гальванический элемент, содержащий электрод по п. 3 или 4.